ТИОЛСОДЕРЖАЩИЕ КОМПОЗИЦИИ

1. Композиция, содержащая
политиольный отверждающий агент;
первый компонент, содержащий эпоксисодержащее соединение; и
второй компонент, содержащий второй отверждающий агент, который реагирует с политиольным отверждающим агентом в отсутствие внешнего источника энергии;
причем указанный политиольный отверждающий агент может находиться в первом компоненте и/или во втором компоненте; и
при этом указанное эпоксисодержащее соединение характеризуется эквивалентной массой эпоксида, составляющей более 400 г/экв., и указанный политиольный отверждающий агент характеризуется эквивалентной массой политиола, составляющей не более 600 г/экв., или указанное эпоксисодержащее соединение характеризуется эквивалентной массой эпоксида, составляющей не более 400 г/экв., и указанный политиольный отверждающий агент характеризуется эквивалентной массой политиола, составляющей более 600 г/экв.
2. Композиция по п. 1, отличающаяся тем, что отношение эквивалентов эпоксидных групп к тиольным группам составляет от 10:1 до 1:30.
3. Композиция по п. 1, отличающаяся тем, что указанный политиольный отверждающий агент присутствует в количестве от 5 массовых процентов до 60 массовых процентов в расчете на общую массу композиции.
4. Композиция по п. 1, отличающаяся тем, что указанное эпоксисодержащее соединение присутствует в количестве от 3 массовых процентов до 85 массовых процентов в расчете на общую массу композиции.
5. Композиция по п. 1, дополнительно содержащая второй политиольный отверждающий агент.
6. Композиция по п. 5, отличающаяся тем, что второй политиольный отверждающий агент содержит по меньшей мере три функциональные группы.
7. Композиция по п. 1, отличающаяся тем, что второй отверждающий агент присутствует в количестве 0,05 массового процента до массовых процентов в расчете на общую массу композиции.
8. Композиция по п. 1, дополнительно содержащая частицы эластомера.
9. Композиция по п. 8, отличающаяся тем, что указанные частицы эластомера имеют структуру ядро-оболочка.
10. Композиция по п. 1, дополнительно содержащая наполнитель, пластификатор, реакционноспособный разбавитель и/или эластомер.
11. Композиция по п. 1, отличающаяся тем, что указанная композиция содержит герметик.
12. Композиция по п. 1, отличающаяся тем, что указанную композицию возможно применять для печати с использованием трехмерного принтера.
13. Способ обработки подложки, включающий приведение поверхности подложки в контакт с композицией по п. 1.
14. Способ по п. 13, дополнительно включающий подвергание обработанной подложки воздействию температуры 90°С или менее.
15. Подложка, имеющая поверхность, которая по меньшей мере частично покрыта слоем, полученным из композиции по п. 1.
16. Подложка по п. 15, дополнительно содержащая пленку, второй слой или покрытие, расположенные между поверхностью подложки и слоем, полученным из композиции по п. 1, и/или расположенные над слоем, полученным из композиции по п. 1.
17. Подложка по п. 15, отличающаяся тем, что указанная подложка характеризуется
(a) коэффициентом потерь при затухании звука, составляющим по меньшей мере 0,02 при 200 Гц, 10°С, толщине герметика 2,5 мм, что измерено в соответствии с методом испытаний J1637 SAE и Е-756 ASTM на стальных пластинах длиной 240 мм, шириной 10 мм и толщиной 1 мм, покрытых на 215 мм в длину;
(b) коэффициентом потерь при затухании звука, составляющим по меньшей мере 0,04 при 400 Гц, 10°С, толщине герметика 2,5 мм, что измерено в соответствии с методом испытаний J1637 SAE и Е-756 ASTM на стальных пластинах длиной 240 мм, шириной 10 мм и толщиной 1 мм, покрытых на 215 мм в длину;
(c) коэффициентом потерь при затухании звука, составляющим по меньшей мере 0,06 при 800 Гц, 10°С, толщине герметика 2,5 мм, что измерено в соответствии с методом испытаний J1637 SAE и Е-756 ASTM на стальных пластинах длиной 240 мм, шириной 10 мм и толщиной 1 мм, покрытых на 215 мм в длину;
(d) нагрузкой до разрушения более 1 МПа, что измерено в соответствии с D-412 ASTM при скорости вытягивания 50 мм/мин и конфигурации образца в виде гантели; и/или
(e) удлинением на по меньшей мере 50%, что измерено в соответствии с D-412 ASTM при скорости вытягивания 50 мм/мин и конфигурации образца в виде гантели.
18. Деталь, содержащая подложку по п. 15.
19. Деталь по п. 18, отличающаяся тем, что указанная деталь включает трехмерную деталь.
20. Транспортное средство, содержащее подложку по п. 15.
21. Транспортное средство по п. 20, отличающееся тем, что указанное транспортное средство представляет собой автомобиль или воздушное судно.
22. Транспортное средство, содержащее деталь по п. 18.
23. Транспортное средство по п. 22, отличающееся тем, что указанное транспортное средство представляет собой автомобиль или воздушное судно.
24. Способ формования изделия, включающий экструдирование композиции по п. 1 на подложку.
25. Способ по п. 24, отличающийся тем, что указанное экструдирование включает трехмерную печать.
26. Способ по п. 25, дополнительно включающий объединение и смешивание первого компонента и второго компонента перед экструдированием.
27. Способ по п. 25, отличающийся тем, что формование включает нанесение последовательных слоев для изготовления изделия.
28. Изделие, формованное способом по п. 24.
29. Изделие по п. 28, отличающееся тем, что указанное изделие включает звукопоглощающую пластину.